(57)【特許請求の範囲】
【請求項１】
平均モル質量４００〜１０００を有するアミノアルキル−、アルコキシ−、場合によりアルキル−及び場合によりヒドロキシ官能性シロキサンの混合物において、（ｉ）テトラエトキシシラン又は（ｉｉ）メチルトリメトキシシラン、メチルトリエトキシシラン、ｎ−プロピルトリメトキシシラン、ｎ−プロピルトリエトキシシラン、ビニルトリメトキシシラン、ビニルトリエトキシシラン、フェニルトリメトキシシラン、フェニルトリエトキシシラン又はそれらの混合物から選択された少なくとも１種の炭化水素アルコキシシラン又は（ｉｉｉ）テトラエトキシシランと、メチルトリメトキシシラン、メチルトリエトキシシラン、ｎ−プロピルトリメトキシシラン、ｎ−プロピルトリエトキシシラン、ビニルトリメトキシシラン、ビニルトリエトキシシラン、フェニルトリメトキシシラン、フェニルトリエトキシシラン又はそれらの混合物から選択された少なくとも１種の炭化水素アルコキシシランとの混合物を水及び塩化水素を添加することにより意図的に加水分解及び初期縮合させ、引き続きそうして得られたシロキサン含有反応混合物に少なくとも１種のアミノアルキル官能性アルコキシシランを加えかつ該系からアルコールを除去することにより得られる、平均モル質量４００〜１０００を有するアミノアルキル−、アルコキシ−、場合によりアルキル−及び場合によりヒドロキシ官能性シロキサンの混合物。
【請求項２】
一連のアミノエチル−アミノプロピル、アミノエチル−アミノエチル−アミノプロピル、Ｎ−メチルアミノプロピル、Ｎ−（ｎ−ブチル）アミノプロピル、Ｎ−シクロヘキシルアミノプロピル又はＮ−フェニルアミノプロピルからのアミノアルキル基及び一連のメトキシ、エトキシ又はプロポキシからの少なくとも１つのアルコキシ基を有する少なくとも１種のアミノアルキル官能性アルコキシシランを使用する、請求項１記載の混合物。
【請求項３】
成分（ｉ）、（ｉｉ）及びアミノアルキルアルコキシシランを３：０：１〜１：１：０．５のモル比で使用する、請求項１又は２記載の混合物。
【請求項４】
成分（ｉｉｉ）がテトラアルコキシシラン及び炭化水素アルコキシシランを１：１〜１：０．５のモル比で含有する、請求項１又は２記載の混合物。
【請求項５】
成分（ｉ）、（ｉｉ）又は（ｉｉｉ）の加水分解及び初期縮合をアルコールで希釈した溶液中で実施する、請求項１から４までのいずれか１項記載の混合物。
【請求項６】
加水分解及び初期縮合のために成分（ｉ）、（ｉｉ）又は（ｉｉｉ）のシラン１モル当たり水０．７〜１．６モルを使用する、請求項１から５までのいずれか１項記載の混合物。
【請求項７】
加水分解及び初期縮合のために濃塩酸又は塩化水素水溶液を、成分（ｉ）、（ｉｉ）又は（ｉｉｉ）の量に対してＨＣｌ０．００５〜０．０１１質量％の量で使用する、請求項１から６までのいずれか１項記載の混合物。
【請求項８】
加水分解及び初期縮合を常圧下で１０〜９５℃の温度で実施する、請求項１から７までのいずれか１項記載の混合物。
【請求項９】
加水分解及び初期縮合の後に反応混合物に２０〜８０℃の範囲内の温度で少なくとも１種のアミノアルキルアルコキシシランを十分に混合しながら加えかつ５分間〜４時間の時間帯にわたり反応させかつ引き続きアルコールを４０〜１２０℃の範囲内の温度で常圧又は減圧下で蒸留により系から除去する、請求項１から８までのいずれか１項記載の混合物。
【請求項１０】
蒸留後処理の後に得られた生成物が遊離アルコール５質量％未満を含有する、請求項９記載の混合物。
【請求項１１】
請求項１〜１０に記載のシロキサン含有混合物を製造する方法において、（ｉ）テトラエトキシシラン又は（ｉｉ）メチルトリメトキシシラン、メチルトリエトキシシラン、ｎ−プロピルトリメトキシシラン、ｎ−プロピルトリエトキシシラン、ビニルトリメトキシシラン、ビニルトリエトキシシラン、フェニルトリメトキシシラン、フェニルトリエトキシシラン又はそれらの混合物から選択された少なくとも１種の炭化水素アルコキシシラン又は（ｉｉｉ）テトラエトキシシランと、メチルトリメトキシシラン、メチルトリエトキシシラン、ｎ−プロピルトリメトキシシラン、ｎ−プロピルトリエトキシシラン、ビニルトリメトキシシラン、ビニルトリエトキシシラン、フェニルトリメトキシシラン、フェニルトリエトキシシラン又はそれらの混合物から選択された少なくとも１種の炭化水素アルコキシシランとの混合物を水及び酸を添加することにより意図的に加水分解及び初期縮合させ、引き続きそうして得られたシロキサン含有反応混合物に少なくとも１種のアミノアルキル官能性アルコキシシランを加えかつ該系からアルコールを除去することことを特徴とする、シロキサン含有混合物の製造方法。
【請求項１２】
請求項１から１０までのいずれか１項記載のシロキサン含有反応混合物の、有機樹脂の変性及び架橋のための使用方法。
【請求項１３】
請求項１から１０までのいずれか１項記載のシロキサン含有反応混合物の、ペイント又はラッカーにおける結合剤又は接着助剤としての使用方法。
【請求項１４】
請求項１から１０までのいずれか１項記載のシロキサン含有反応混合物の、無機、有機又は金属表面の処理のための使用方法。
【請求項１５】
請求項１から１０までのいずれか１項記載のシロキサン含有混合物を含有するペイント、ラッカー又は樹脂。
【発明の詳細な説明】
【０００１】
【発明の属する技術分野】
本発明は、特殊なシロキサン含有反応混合物に関し、その際該混合物内に含有されるシロキサンはアミノアルキル基及びアルコキシ基並びに場合によりヒドロキシ基を有しかつ該混合物は特殊な方法に基づき製造される。
【０００２】
さらに、本発明は、前記のような混合物の使用及び本発明による混合物をベースとする系、即ち、製剤、被覆、物品等に関する。
【０００３】
【従来の技術】
有機官能性シラン並びにシロキサンは、就中表面の特性の改質のため又は製剤、特に被覆組成物における又はコンパウンドにおける反応性成分として使用される。
【０００４】
鎖状及び環式シロキサンオリゴマーは、有機官能性アルコキシシランの意図的な加水分解もしくは縮合により得ることができる。多官能性シロキサンオリゴマーを製造する際の特別の問題は、個々のオルガノアルコキシシランもしくはオルガノクロルシランの強度に異なる加水分解もしくは縮合特性である。また、異なって組成された又は異なって製造されたシロキサン混合物の作用は一般に種々異なる。
【０００５】
アミノ官能性及びＯＨ基含有オルガノシランもしくはオルガノシロキサンの水溶液は公知である（例えば、特許文献１、２及び３参照）。これらのオルガノシラン系は、実際に完全に加水分解されておりかつ有機官能性ケイ素単位は共縮合物内に統計的に分配されている。
【０００６】
鎖状及び環状ビニル−並びにアルキル官能性シロキサンオリゴマーも公知てあり、これらは他にアルコキシ基を有する（例えば、特許文献４、５参照）。このような混合物は、例えば無機物の表面及び粉末状物質の疎水性化のため並びに熱可塑性ポリオレフィンのための架橋剤として使用される。
【０００７】
鎖状及び環式アクリル−又はメタクリルオキシプロピル基を含有するシロキサンオリゴマーも公知である（例えば、特許文献６参照）。このようなシロキサンオリゴマー混合物は、無機物表面又は粉末状物質、例えば二酸化チタン、滑石、粘土、ケイ酸、石英、カオリン、水酸化アルミニウム、水酸化マグネシウム、ベントナイト、モンモリロナイト、雲母（白雲母）、炭酸カルシウム（白亜、ドロマイト）の表面処理のために使用される。前記のシロキサンオリゴマー混合物は、例えばカオリン充填ゴムコンパウンドにおける付着助剤としても使用される。
【０００８】
アミノプロピル基、アルコキシ基及び場合によりアルキル基を有する鎖状及び環式シロキサンオリゴマーの混合物も開示されており、この場合には有機官能性ケイ素単位はこれらの共縮合物内にも統計的に分配されている（例えば、特許文献７参照）。
【０００９】
【特許文献１】
欧州特許出願公開（Ａ２）第０７１６１２８号明細書
【特許文献２】
欧州特許出願公開（Ａ２）第０７１６１２７号明細書
【特許文献３】
欧州特許出願公開（Ａ１）第０６７５１２８号明細書
【特許文献４】
欧州特許出願公開（Ａ１）第０５１８０５７号明細書
【特許文献５】
ドイツ国特許出願公開（Ａ１）第１９６２４０３２号明細書
【特許文献６】
ドイツ国特許出願第１９８３４９９０号明細書
【特許文献７】
欧州特許出願公開（Ａ２）第０９９７４６９号明細書
【００１０】
【発明が解決しようとする課題】
本発明の課題は、アミノ官能性Ｓｉ化合物をベースとする別の有機官能性シロキサン含有混合物を提供することである。
【００１１】
【課題を解決するための手段】
前記課題は、本発明により特許請求の範囲に記載に基づき解決される。
【００１２】
驚異的にも、（ｉ）少なくとも１種のテトラアルコキシシラン又は（ｉｉ）少なくとも１種の炭化水素アルコキシシラン又は（ｉｉｉ）少なくとも１種のテトラアルコキシシランと少なくとも１種の炭化水素アルコキシシランの混合物を水及び酸を添加することにより意図的に加水分解及び初期縮合させ、引き続きそうして得られたシロキサン含有反応混合物に少なくとも１種のアミノアルキル官能性アルコキシシランを加え、この際、アミノアルキルシランは反応混合物中に存在するシロキサン単位に縮合されておりかつ実質的に包囲されているので、アミノアルキル基は外に向かって配向されている、かつ引き続き該系からアルコールを除去することにより、アミノアルキル−、アルコキシ−、場合によりアルキル−及び場合によりヒドロキシ官能性シロキサンの新規の混合物を提供することができることが判明した。それにより、有利に新規のアミノ官能性シロキサンを提供することができる。
【００１３】
アミノアルキルアルコキシ官能性シロキサンの本発明による混合物は、一般に遊離アルコール５質量％未満、有利には２質量％未満を含有しかつ有利に樹脂、ペイント及びラッカーに配合され、それにより親水性支持体に対する付着能を改良することができる。
【００１４】
そうして得られた本発明による混合物は、通常均質な、クリアな、無色ないし淡黄色に着色された、低粘度の、貯蔵安定性の液体でありかつ引火点＞５５℃を有する。
【００１５】
上記の製造法により、簡単かつ経済的に本発明によるシロキサンを製造することができ、その際、混合物内に含有されたシロキサン単位は、当業者の想像力によれば有利にはアルコキシ官能性、場合によりヒドロキシ官能性かつ場合によりアルキル官能性の、実質的に線状又は環式に架橋したシロキサンオリゴマー、例えばオリゴマーのテトラエトキシシラン、即ちＤＹＮＡＳＩＬ（Ｒ）４０におけるようなエチルシリケートからなるコアを有しかつこの上に縮合されたアミノアルキルシラン単位がコアを包囲し、その際アミノアルキル基は好ましくは外に向かって配向される。本発明によるシロキサンの混合物は、有利には４００〜１０００ｇ／ｍｏｌ、特に有利には５００〜９００ｇ／ｍｏｌ、全く特に有利には６００〜８００ｇ／ｍｏｌの平均モル質量を有する。
【００１６】
従って、本発明の対象は、（ｉ）少なくとも１種のテトラアルコキシシラン又は（ｉｉ）少なくとも１種の炭化水素アルコキシシラン又は（ｉｉｉ）少なくとも１種のテトラアルコキシシランと少なくとも１種の炭化水素アルコキシシランの混合物を水及び酸を添加することにより意図的に加水分解及び初期縮合させ、引き続きそうして得られたシロキサン含有反応混合物に少なくとも１種のアミノアルキル官能性アルコキシシランを加えかつ該系からアルコールを除去することにより得られる、アミノアルキル−、アルコキシ−、場合によりアルキル−及び場合によりヒドロキシ官能性シロキサン混合物である。
【００１７】
この場合、テトラアルコキシシランとしてテトラエトキシシラン又はオリゴマーのテトラエトキシシランを使用するのが有利である。
【００１８】
さらに、本発明によるシロキサン混合物を製造する際には、炭化水素アルコキシシラン成分としてアルキルアルコキシシラン、例えばメチルトリメトキシシラン、メチルトリエトキシシラン、ｎ−プロピルトリメトキシシラン又はｎ−プロピルトリエトキシシラン又はそれらの混合物が有利に使用されるが、しかしこれには好ましくはフェニルアルコキシシラン又はビニルアルコキシシランも含まれる。
【００１９】
成分（ｉｉ）としては、若干の例を挙げれば、例えばメチルトリメトキシシランとプロピルトリメトキシシラン、プロピルトリメトキシシランとビニルトリメトキシシラン又はフェニルトリメトキシシランとプロピルトリメトキシシラン並びにフェニルトリエトキシシランとプロピルトリエトキシシランの混合物を使用することができる。
【００２０】
さらに、酸成分としては、塩化水素、好ましくは水性塩酸を例えば３７％のＨＣｌとして使用する。
【００２１】
さらに、本発明による化合物を製造するためには、特に一連のアミノエチル−アミノプロピル、アミノエチル−アミノエチル−アミノプロピル、Ｎ−メチルアミノプロピル、Ｎ−（ｎ−ブチル）アミノプロピル、Ｎ−シクロヘキシルアミノプロピル又はＮ−フェニルアミノプロピルからの特に１つのアミノアルキル基及び一連のメトキシ、エトキシ又はプロポキシからの少なくとも１つのアルコキシ基を有する少なくとも１種のアミノアルキル官能性アルコキシシランを使用する。このための例は、極く若干の例を挙げれば、３−アミノプロピルトリアルコキシシラン、例えば３−アミノプロピルトリメトキシシラン、３−アミノプロピルトリエトキシシラン、Ｎ−アミノエチル−３−アミノプロピルトリアルコキシシラン、Ｎ−アミノエチル−Ｎ−アミノエチル−３−アミノプロピルトリアルコキシシラン、Ｎ−メチル−アミノプロピルトリアルコキシシラン、Ｎ−ｎ−ブチル−アミノプロピルトリアルコキシシラン、Ｎ−シクロヘキシル−アミノプロピルトリアルコキシシラン、Ｎ−フェニル−アミノプロピルトリアルコキシシラン、３−アミノプロピル−メチルジアルコキシシラン、Ｎ−アミノエチル−３−アミノプロピル−メチルジアルコキシシラン、Ｎ−アミノエチル−Ｎ−アミノエチル−３−アミノプロピル−メチルジアルコキシシラン、Ｎ−メチル−アミノプロピル−メチルジアルコキシシラン、Ｎ−ｎ−ブチル−アミノプロピル−メチルジアルコキシシラン、Ｎ−シクロヘキシル−アミノプロピル−メチルジアルコキシシラン、Ｎ−フェニル−アミノプロピル−メチルジアルコキシシランである。
【００２２】
本発明によるシロキサン混合物を製造する際には、成分（ｉ）、（ｉｉ）又は（ｉｉｉ）及びアミノアルキルアルコキシシランを有利には３：０：１〜１：１：０．５、特に有利には１：１：１のモル比で使用する。
【００２３】
有利には、成分（ｉｉｉ）はテトラアルコキシシラン及び炭化水素アルコキシシラン、特にテトラアルコキシシラン及びアルキルアルコキシシランを１：１〜１：０．５のモル比で含有する。
【００２４】
さらに、本発明による使用物質は、アルコール中に溶解して、特にメタノール及びエタノール中で使用することができる。そのように、好ましくは成分（ｉ）、（ｉｉ）又は（ｉｉｉ）の加水分解及び初期縮合をアルコール、有利にはメタノール又はエタノールで希釈した溶液中で実施する。好ましくは、成分（ｉ）、（ｉｉ）又は（ｉｉｉ）に対して、アルコール６０質量％まで、有利にはアルコール２０〜４５質量％、特に有利にはアルコール３０〜４０質量％を使用する。
【００２５】
本発明によるシロキサン混合物を製造するためには、加水分解及び初期縮合のために成分（ｉ）、（ｉｉ）又は（ｉｉｉ）のＳｉ１モル当たり水を有利には０．７〜１．６モル、特に有利には０．８〜１．２モル、全く特に有利には０．８５〜１．０モル使用する。
【００２６】
その際には、加水分解及び初期縮合のために好ましくは濃縮した又は水性塩化水素溶液、有利には３７％の塩酸を、それぞれ成分（ｉ）、（ｉｉ）又は（ｉｉｉ）の量に対して、ＨＣｌ０．００５〜０．０１１質量％、有利にはＨＣｌ６０〜１００質量ｐｐｍ、特に有利にはＨＣｌ７０〜９０質量ｐｐｍの量で使用しかつ塩酸の水分を考慮する。
【００２７】
前記加水分解及び初期縮合は、有利には常圧下で１０〜９５℃の温度で、特に有利には３０〜５０℃で１〜２時間にわたり、全く特に有利にはほぼ４０℃で１時間にわたり実施する。
【００２８】
有利には、本発明によるシロキサン混合物を製造する際には、加水分解及び初期縮合後の反応生成物に３０〜８０℃の範囲内、有利には３５〜７５℃の範囲内の温度で少なくとも１種のアミノアルキルアルコキシシランを十分に混合しながら加えかつ４０℃及びほぼ１０〜１１の範囲内のｐＨで５分間〜４時間の時間帯にわたり、特に１５分間〜２時間、全く特に有利には３０分間の時間にわたって反応させかつ引き続きアルコールを４０〜１２０℃の範囲内、有利には６０〜１００℃の範囲内、特に有利には８０〜１００℃の範囲内の温度で、常圧下で又は減圧下で、有利には５００〜１００ミリバール下で蒸留により除去し、その際蒸留後処理後に得られた生成物は遊離アルコールを好ましくは５質量％未満、特に有利には１質量％未満含有する。
【００２９】
従って、本発明の対象は、少なくとも１種のテトラアルコキシシラン又は少なくとも１種のアルキルアルコキシシラン、又は少なくとも１種のテトラアルコキシシランと少なくとも１種のアルキルアルコキシシランの混合物を水及び酸を添加することにより意図的に加水分解及び初期縮合させ、引き続きそうして得られたシロキサン含有反応混合物に少なくとも１種のアミノアルキル官能性アルコキシシランを加えかつ該系からアルコールを除去することによる、本発明によるシロキサン含有混合物の製造方法である。
【００３０】
一般には、本発明による方法は、次のように実施する：
成分（ｉ）、（ｉｉ）又は（ｉｉｉ）を純粋な形で又はそれぞれ相応するアルコール中に溶解させて装入することができ、意図的に水及び酸を加え、かつ十分に混合しかつ場合により反応混合物を加熱しながら数時間にわたるシランの部分的加水分解及び初期縮合を実施する。引き続き、アミノアルキルアルコキシシラン成分を反応混合物に加えかつ反応させる。今や、常圧下又は減圧下で、場合により加熱しながら使用した並びにまた加水分解及び初期縮合により生成した遊離アルコールを系から分離し、その際生成物中に遊離アルコールは明らかに５質量％未満残留する。さらに、生成物を濾過し並びに活性炭で後処理することができる。
【００３１】
こうして得られたシロキサン混合物は、有利に、但し排他的でなく、樹脂、ペイント及びラッカーで使用することができる。
【００３２】
従ってまた、本発明の対象は、特にこのような系内に、シロキサンの有機官能基と反応することができる成分が存在する場合、本発明によるシロキサン含有反応混合物を含有するペイント、ラッカー及び樹脂である。
【００３３】
本発明の対象は、同様に、本発明によるシロキサン含有反応混合物を、有機樹脂の変性及び架橋のため、ペイント及びラッカーにおける結合剤又は付着助剤として、無機、有機及び金属表面を処理するため、表面を疎水性化するため、粉末状物質の表面改質のため並びに充填剤及び顔料のシラン化のために使用することである。
【００３４】
【実施例】
以下に、本発明を実施例により詳細に説明する。
【００３５】
実施例１
メチルトリメトキシシラン、プロピルトリメトキシシラン及びアミノプロピルトリメトキシシランからなる混合物
攪拌機、還流冷却器、温度計及び滴下漏斗を備えた２ｌ多首フラスコに、メチルトリメトキシシラン３４０．５ｇ及びプロピルトリメトキシシラン４１０．３ｇを装入した。４０〜５０分間以内で、水９０．０ｇ、メタノール３００．３ｇ及び３７％の塩酸０．１７ｇを室温で撹拌しながら計量供給した。清澄な無色の液体が得られた。３０〜３５℃への温度の上昇は、シランの部分的加水分解の開始を示した。温度を４０℃に調整しかつ反応混合物をなお約１時間撹拌した。その後、モノマー割合が１面積％未満である、即ちシランが殆ど完全にオリゴマーのシラノールもしくはシロキサンに移行したＧＣコントロールが生じた。今や、ｐＨ値１１を有するアミノプロピルトリメトキシシラン４４７．５ｇを撹拌しながら加えかつ水４５．０ｇとメタノール１７９．０ｇの混合物を０．５時間以内で滴下漏斗を用いて滴加した。次いで、アルカリ性加水分解及び縮合を実施した。４０℃でさらに０．５時間撹拌しかつＧＣによりシランの完全な変換を制御した。
【００３６】
今や、約６０〜６５℃の塔底温度及び６００〜１００ミリバールの圧力で、使用したアルコール及び加水分解アルコールを２．５時間以内で留去した。留出物がもはや出なくなると直ちに、圧力を＜１ミリバールにしかつ塔底温度を最高９０℃に上昇させた。２％未満の残留アルコールを有する生成物を得るために、反応混合物を前記条件下でなお１．５時間保った。
【００３７】
シロキサン混合物は、約９９ｍＰａｓの粘度を有する清澄な無色の液体でありかつ約５４０ｇ／ｍｏｌの平均モル質量を有していた。
【００３８】
実施例２
ビニルトリメトキシシラン、プロピルトリメトキシシラン及びアミノプロピルトリメトキシシランからなる混合物
攪拌機、還流冷却器、温度計及び滴下漏斗を備えた１ｌ多首フラスコに、ビニルトリメトキシシラン１４８．１ｇ及びプロピルトリメトキシシラン１６４．１ｇを装入した。４０〜５０分間以内で、水２８．８ｇ、メタノール１３０．８ｇ及び３７％の塩酸０．０９ｇを室温で撹拌しながら計量供給した。清澄な無色の液体が得られた。３０〜３５℃への温度の上昇は、シランの部分的加水分解の開始を示した。温度を６２℃に調整しかつ反応混合物をなお約０．５時間撹拌した。その後、モノマー割合が１面積％未満である、即ちシランが殆ど完全にオリゴマーのシラノールもしくはシロキサンに移行したＧＣコントロールが生じた。今や、ｐＨ値１１を有するアミノプロピルトリメトキシシラン１７９．０ｇを撹拌しながら加えかつ水１４．４ｇとメタノール７１．６ｇの混合物を約０．５時間以内で滴下漏斗を用いて滴加した。次いで、アルカリ性加水分解及び縮合を実施した。６４℃でさらに０．５時間撹拌しかつＧＣによりシランの完全な変換を制御した。
【００３９】
今や、約６０〜６５℃の塔底温度及び６００〜１００ミリバールの圧力で、使用したアルコール及び加水分解アルコールを２．５時間以内で留去した。留出物がもはや出なくなると直ちに、圧力を＜１ミリバールにしかつ塔底温度を最高９０℃に上昇させた。２％未満の残留アルコールを有する生成物を得るために、反応混合物を前記条件下でなお１．５時間保った。
【００４０】
シロキサン混合物は、約２１ｍＰａｓの粘度を有する清澄な無色の液体でありかつ約４９０ｇ／ｍｏｌの平均モル質量を有していた。
【００４１】
実施例３
フェニルトリメトキシシラン、プロピルトリメトキシシラン及びアミノプロピルトリメトキシシランからなる混合物
攪拌機、還流冷却器、温度計及び滴下漏斗を備えた１ｌ多首フラスコに、フェニルトリメトキシシラン１９８．３ｇ及びプロピルトリメトキシシラン１６４．１ｇを装入した。４０〜５０分間以内で、水２８．８ｇ、メタノール１４５．０ｇ及び３７％の塩酸０．１１ｇを室温で撹拌しながら計量供給した。清澄な無色の液体が得られた。３０〜３５℃への温度の上昇は、シランの部分的加水分解の開始を示した。温度を３５℃に調整しかつ反応混合物をなお約０．５時間撹拌した。その後、モノマー割合が１面積％未満である、即ちシランが殆ど完全にオリゴマーのシラノールもしくはシロキサンに移行したＧＣコントロールが生じた。今や、ｐＨ値１１を有するアミノプロピルトリメトキシシラン１７９．０ｇを撹拌しながら加えかつ水１４．４ｇとメタノール７１．６ｇの混合物を０．５時間以内で滴下漏斗を用いて滴加した。次いで、アルカリ性加水分解及び縮合を実施した。３５℃でさらに０．５時間撹拌しかつＧＣによりシランの完全な変換を制御した。
【００４２】
今や、約６０〜６５℃の塔底温度及び６００〜１００ミリバールの圧力で、使用したアルコール及び加水分解アルコールを２．５時間以内で留去した。留出物がもはや出なくなると直ちに、圧力を＜１ミリバールにしかつ塔底温度を最高９０℃に上昇させた。２％未満の残留アルコールを有する生成物を得るために、反応混合物を前記条件下でなお１．５時間保った。
【００４３】
シロキサン混合物は、約３４ｍＰａｓの粘度約を有する清澄な無色の液体でありかつ約４１０ｇ／ｍｏｌの平均モル質量を有していた。
【００４４】
実施例４
メチルトリエトキシシラン、プロピルトリエトキシシラン及びアミノプロピルトリメトキシシランからなる混合物
攪拌機、還流冷却器、温度計及び滴下漏斗を備えた２ｌ多首フラスコに、メチルトリエトキシシラン２６７．４ｇ及びプロピルトリエトキシシラン３０９．２ｇを装入した。４０〜５０分間以内で、水４３．２ｇ、メタノール２３０．７ｇ及び３７％の塩酸０．５５ｇを８０℃の塔底温度で撹拌しながら計量供給した。清澄な無色の液体が得られた。温度を７８℃に調整しかつ反応混合物をなお約２時間撹拌した。その後、モノマー割合が１面積％未満である、即ちシランが殆ど完全にオリゴマーのシラノールもしくはシロキサンに移行したＧＣコントロールが生じた。反応混合物を約４０℃に冷却した。今や、ｐＨ値１１を有するアミノプロピルトリメトキシシラン２６８．５ｇを撹拌しながら加えかつ水２１．６ｇとエタノール１０７．４ｇの混合物を０．５時間以内で滴下漏斗を用いて滴加した。次いで、アルカリ性加水分解及び縮合を実施した。７８℃でさらに０．５時間撹拌しかつＧＣによりシランの完全な変換を制御した。
【００４５】
今や、約６０〜６５℃の塔底温度及び６００〜１００ミリバールの圧力で、使用したアルコール及び加水分解アルコールを２．５時間以内で留去した。留出物がもはや出なくなると直ちに、圧力を＜１ミリバールにしかつ塔底温度を最高９０℃に上昇させた。２％未満の残留アルコールを有する生成物を得るために、反応混合物を前記条件下でなお１．５時間保った。
【００４６】
シロキサン混合物は、約９．６ｍＰａｓの粘度を有する清澄な無色の液体でありかつ約５５８ｇ／ｍｏｌの平均モル質量を有していた。
【００４７】
実施例５
プロピルトリメトキシシラン及びＮ−（ｎ−ブチル）−2−アミノプロピルトリメトキシシランからなる混合物
攪拌機、還流冷却器、温度計及び滴下漏斗を備えた１ｌ多首フラスコに、プロピルトリメトキシシラン１６４．１ｇを装入した。４０〜５０分間以内で、水１４．４ｇ、メタノール６５．９ｇ及び３７％の塩酸０．０５ｇを室温で撹拌しながら計量供給した。清澄な無色の液体が得られた。約３０℃への温度の上昇は、シランの部分的加水分解の開始を示した。温度を３０℃に調整しかつ反応混合物をなお約０．５時間撹拌した。その後、モノマー割合が１面積％未満である、即ちシランが殆ど完全にオリゴマーのシラノールもしくはシロキサンに移行したＧＣコントロールが生じた。今や、ブチルアミノプロピルトリメトキシシラン２３６．０ｇを撹拌しながら加えかつ水１４．４ｇとメタノール９４．４ｇの混合物を０．５時間以内で滴下漏斗を用いて滴加した。次いで、アルカリ性加水分解及び縮合を実施した。６４℃でさらに１．５時間撹拌しかつＧＣによりシランの完全な変換を制御した。
【００４８】
今や、約６０〜６５℃の塔底温度及び６００〜１００ミリバールの圧力で、使用したアルコール及び加水分解アルコールを２．５時間以内で留去した。留出物がもはや出なくなると直ちに、圧力を＜１ミリバールにしかつ塔底温度を最高９０℃に上昇させた。２％未満の残留アルコールを有する生成物を得るために、反応混合物を前記条件下でなお１．５時間保った。
【００４９】
シロキサン混合物は、約１６ｍＰａｓの粘度を有する混濁した、淡黄色の液体でありかつ約４４０ｇ／ｍｏｌの平均モル質量を有していた。引き続きなお濾過した。その後、該混合物は清澄かつ淡黄色であって。
【００５０】
実施例６
メチルトリメトキシシラン、プロピルトリメトキシシラン及びＮ−アミノエチル−３−アミノプロピルトリメトキシシランからなる混合物
攪拌機、還流冷却器、温度計及び滴下漏斗を備えた１ｌ多首フラスコに、メチルトリメトキシシラン１３６．２ｇ及びプロピルトリメトキシシラン１６４．１４ｇを装入した。４０〜５０分間以内で、水２８．８ｇ、メタノール１２０．１ｇ及び３７％の塩酸０．０７ｇを室温で撹拌しながら計量供給した。清澄な無色の液体が得られた。３０〜３９℃への温度の上昇は、シランの部分的加水分解の開始を示した。温度を４０℃に調整しかつ反応混合物をなお約１時間撹拌した。その後、モノマー割合が１面積％未満である、即ちシランが殆ど完全にオリゴマーのシラノールもしくはシロキサンに移行したＧＣコントロールが生じた。今や、ｐＨ値１１を有するアミノエチル−３−アミノプロピルトリメトキシシラン２２２．０ｇを撹拌しながら加えかつ水１４．４ｇとメタノール８８．８ｇの混合物を０．５時間以内で滴下漏斗を用いて滴加した。次いで、アルカリ性加水分解及び縮合を実施した。４０℃でさらに０．５時間撹拌しかつＧＣによりシランの完全な反応を制御した。
【００５１】
今や、約６０〜６５℃の塔底温度及び６００〜１００ミリバールの圧力で、使用したアルコール及び加水分解アルコールを２．５時間以内で留去した。留出物がもはや出なくなると直ちに、圧力を＜１ミリバールにしかつ塔底温度を最高９０℃に上昇させた。２％未満の残留アルコールを有する生成物を得るために、反応混合物を前記条件下でなお１．５時間保った。
【００５２】
シロキサン混合物は、約５６０ｍＰａｓの粘度を有する清澄な無色の液体でありかつ約６７５ｇ／ｍｏｌの平均モル質量を有していた。
【００５３】
実施例７
テトラエトキシシラン、プロピルトリエトキシシラン及びアミノプロピルトリメトキシシランからなる混合物
攪拌機、還流冷却器、温度計及び滴下漏斗を備えた１ｌ多首フラスコに、テトラエトキシシラン２０８．３ｇ及びプロピルトリエトキシシラン２０６．１ｇを装入した。温度を７０℃に調整した。４０〜５０分間以内で、水２８．８ｇ、エタノール１６５．８ｇ及び３７％の塩酸０．１１ｇを室温で撹拌しながら計量供給した。混濁した無色の液体が得られた。温度を７８℃に調整しかつ反応混合物をなお約２．５時間撹拌した。その後、モノマー割合が１面積％未満である、即ちシランが殆ど完全にオリゴマーのシラノールもしくはシロキサンに移行したＧＣコントロールが生じた。今や、ｐＨ値１１を有するアミノプロピルトリメトキシシラン８９．５ｇを撹拌しながら加えかつ水７．２ｇとメタノール３５．８ｇの混合物を０．５時間以内で滴下漏斗を用いて滴加した。次いで、アルカリ性加水分解及び初期縮合を実施した。７８℃でさらに１．５時間撹拌しかつＧＣによりシランの完全な反応を制御した。
【００５４】
今や、約６０〜６５℃の塔底温度及び６００〜１００ミリバールの圧力で、使用したアルコール及び加水分解アルコールを２．５時間以内で留去した。留出物がもはや出なくなると直ちに、圧力を＜１ミリバールにしかつ塔底温度を最高９０℃に上昇させた。２％未満の残留アルコールを有する生成物を得るために、反応混合物を前記条件下でなお１．５時間保った。
【００５５】
シロキサン混合物は、約８．３ｍＰａｓの粘度を有する混濁した無色の液体でありかつ約５６３ｇ／ｍｏｌの平均モル質量を有していた。引き続き、なお濾過した。その後、混合物は清澄かつ無色であった。
【００５６】
実施例８
オリゴマーのテトラエトキシシラン及びアミノプロピルトリメトキシシランからなる混合物
攪拌機、還流冷却器、温度計及び滴下漏斗を備えた２ｌ多首フラスコに、オリゴマーのテトラエトキシシラン（市販銘柄ＤＹＮＡＳＩＬ（Ｒ）４０）１１４４．４ｇを装入した。温度を７５℃に調整した。４０〜５０分間以内で、水３６．４ｇ、エタノール３４３．４ｇ及び３７％の塩酸０．４ｇを撹拌しながら計量供給した。僅かに混濁した無色の液体が得られた。温度を７８℃に調整しかつ反応混合物をなお約２．５時間撹拌した。その後、モノマー割合が１面積％未満である、即ちオリゴマーのテトラエトキシシランが殆ど完全にオリゴマーのシラノールもしくはシロキサンに移行したＧＣコントロールが生じた。今や、ｐＨ値１１を有するアミノプロピルトリメトキシシラン１４３．２ｇを撹拌しながら加えかつ水１１．６ｇとエタノール４３．０ｇの混合物を０．５時間以内で滴下漏斗を用いて滴加した。次いで、アルカリ性加水分解及び縮合を実施した。７８℃でさらに０．５時間撹拌しかつＧＣによりシランの完全な反応を制御した。
【００５７】
今や、約６０〜６５℃の塔底温度及び６００〜１００ミリバールの圧力で、使用したアルコール及び加水分解アルコールを２．５時間以内で留去した。留出物がもはや出なくなると直ちに、圧力を＜１ミリバールにしかつ塔底温度を最高９０℃に上昇させた。２％未満の残留アルコールを有する生成物を得るために、反応混合物を前記条件下でなお１．５時間保った。
【００５８】
シロキサン混合物は、約４２ｍＰａｓの粘度を有する清澄な無色の液体でありかつ約９３０ｇ／ｍｏｌの平均モル質量を有していた。
【００５９】
比較例
触媒を有しないメチルトリエトキシシラン、プロピルトリエトキシシラン及びアミノプロピルトリメトキシシランからなる混合物
攪拌機、還流冷却器、温度計及び滴下漏斗を備えた１ｌ多首フラスコに、メチルトリエトキシシラン１７８．３ｇ及びプロピルトリエトキシシラン２０６．１ｇを装入した。温度を８０℃に調整した。４０〜５０分間以内で、水２８．８ｇとエタノール１５３．８ｇの混合物を撹拌しながら計量供給した。清澄な無色の液体が得られた。温度を７８℃に調整しかつ反応混合物をなお約５時間撹拌した。その後、ＧＣコントロールは、約１６．４面積％のモノマーのシラの割合を示した、即ち加水分解触媒を使用しなかったので、シランの僅かな成分が加水分解されて存在したにすぎない。今や、ｐＨ値１１を有するアミノプロピルトリメトキシシラン２０８．３ｇを撹拌しながら加えかつ水１４．４ｇとエタノール８３．３ｇの混合物を０．５時間以内で滴下漏斗を用いて滴加した。次いで、アルカリ性加水分解及び縮合を実施した。７８℃でさらに３時間撹拌しかつＧＣによりシランの完全な反応を制御した。アミノプロピルトリメトキシシランは完全に反応したが、一方なおプロピルトリエトキシシラン５７．８面積％及びメチルトリエトキシシラン５．５面積％が存在した。
【００６０】
今や、約６０〜６５℃の塔底温度及び６００〜１００ミリバールの圧力で、使用したアルコール及び加水分解アルコールを２．５時間以内で留去した。留出物がもはや出なくなると直ちに、圧力を＜１ミリバールにしかつ塔底温度を最高９０℃に上昇させた。２％未満の残留アルコールを有する生成物を得るために、反応混合物を前記条件下でなお１．５時間保った。
【００６１】
シロキサン混合物は、約１０ｍＰａｓの粘度を有する清澄な無色の液体でありかつ約２９８ｇ／ｍｏｌの平均モル質量を有していた。